СТРОИТЕЛЬНЫЙ ЭЛЕМЕНТ КЕРАМИЧЕСКИЙ ЛИЦЕВОЙ

Полезная модель относится к строительным материалам и может найти применение в качестве элемента, предназначенного для наружной облицовки стен, стеновых панелей, цоколей зданий и сооружений.
В качестве прототипа выбран декоративный отделочный строительный камень [Свидетельство на полезную модель РФ №16165, МКИ Е 04 С 1/40, опубл. 10.12.2000 г.]. Строительный элемент выполнен в виде кирпича с декоративным отделочным слоем на его фасадной поверхности, выполненным из цветной глазури. Основным недостатком такого изделия является высокая энергоемкость его изготовления, поскольку в технологии используется высокотемпературный отжиг глазури.
В основу полезной модели поставлена задача расширения ассортимента строительных элементов, а именно создание высокотехнологичного керамического строительного элемента с декоративной лицевой поверхностью.
Поставленная задача решается тем, что строительный элемент керамический лицевой представляет собой многогранник, по меньшей мере, одна из поверхностей которых снабжена декоративно- отделочным покрытием. Новым, отличающим элемент от прототипа, является то, что декоративно-отделочное покрытие выполнено в виде слоя из материала на основе высокомолекулярного соединения. Толщина поверхностного слоя составляет 50-80 мкм, глубина проникновения покрытия в поверхностные слои строительного элемента составляет 10-20 мкм при величине адгезии 1,8-3,0 МПа. Отделочное покрытие получено из порошковой полиэфирной или эпоксиполиэфирной, или эпоксидной краски методом полимеризации.
Более подробно сущность полезной модели раскрывается на приведенном ниже примере реализации, в качестве которого представлен лицевой кирпич. Кирпич имеет форму прямого параллелепипеда. По меньшей мере, на одной из поверхностей кирпича нанесено защитно-декоративное покрытие. В качестве исходного материала для нанесения слоя служит порошковая краска, выполненная
из материала на основе высокомолекулярного соединения, например, порошковая полиэфирная или эпоксиполиэфирная, или эпоксидная краски. Краска наносится методом гравитационного осаждения на готовый керамический кирпич, предварительно подогретый до температуры полимеризации высокомолекулярного соединения. Расход краски, время выдержки выбирается из условия: толщина поверхностного слоя составляет 50-80 мкм, глубина проникновения покрытия в поверхностные слои строительного элемента составляет 10-20 мкм при величине адгезии 1,8-3,5 МПа.
Полученное полимерное покрытие придает новые декоративные свойства керамическим изделиям, используемым в строительной промышленности. Толщина слоя покрытия и глубина проникновения полимера в тело кирпича обеспечивает защиту керамического пористого изделия от разрушающего воздействия внешней среды. Покрытие имеет сцепление, обеспечивающее его длительную эксплуатацию.
Заявляемый строительный элемент может быть выполнен иначе и иметь другую форму, например, Г-образного сечения, имеющего выпуклую, вогнутую, фасонную поверхность или иметь или любую иную приемлемую форму.